(57)【要約】      （修正有）【課題】不飽和炭化水素含有炭化水素原料から芳香族炭化水素を製造する方法において、高い芳香族収率を得ることができ、マテリアルバランスに優れた新規な芳香族炭化水素製造方法の提供。【解決手段】ゼオライトを含む触媒の存在下、低級炭化水素から芳香族炭化水素を製造するに際し、低級炭化水素が、不飽和炭化水素含有率５０重量％以上の低級炭化水素であり、少なくとも下記（１）工程〜（３）工程を経てなる芳香族炭化水素の製造方法。（１）工程；アルミノシリケートからなるゼオライトを含む触媒の存在下、芳香族化反応を行う第一の反応工程。（２）工程：（１）工程の後、反応系から生成した芳香族炭化水素及び副生物であるメタン、水素を除去した低級炭化水素を得る工程。（３）工程；亜鉛及び／またはガリウムを有するゼオライトを含む触媒の存在下、（２）工程により得られた低級炭化水素の芳香族化反応を行う第二の反応工程。【選択図】図１
2019077637.tif 000002
【特許請求の範囲】
【請求項１】
ゼオライトを含む触媒の存在下、低級炭化水素から芳香族炭化水素を製造するに際し、低級炭化水素が、不飽和炭化水素含有率５０重量％以上の低級炭化水素であり、少なくとも下記（１）工程〜（３）工程を経てなることを特徴とする芳香族炭化水素の製造方法。
（１）工程；アルミノシリケートからなるゼオライトを含む触媒の存在下、芳香族化反応を行う第一の反応工程。
（２）工程：（１）工程の後、反応系から生成した芳香族炭化水素及び副生物であるメタン、水素を除去した低級炭化水素を得る工程。
（３）工程；亜鉛及び／またはガリウムを有するゼオライトを含む触媒の存在下、（２）工程により得られた低級炭化水素の芳香族化反応を行う第二の反応工程。
【請求項２】
さらに、下記（４）工程を付加してなることを特徴とする芳香族炭化水素の製造方法。
（４）工程；（３）工程により得られた反応系を（２）工程に導入する工程。
【請求項３】
ゼオライトがＭＥＬ型またはＭＦＩ型ゼオライトであることを特徴とする請求項１または２に記載の芳香族炭化水素の製造方法。
【請求項４】
（３）工程におけるゼオライトが、亜鉛及び／又はガリウム０．０５〜５ｗｔ％を含有するゼオライトであることを特徴とする請求項１〜３のいずれかに記載の芳香族炭化水素の製造方法。
【請求項５】
芳香族炭化水素が、ベンゼン、トルエン、キシレンからなる群のうち少なくとも１つを含む芳香族炭化水素である、ことを特徴とする請求項１〜４のいずれかに記載の芳香族炭化水素の製造方法。
【発明の詳細な説明】
【技術分野】
【０００１】
本発明は、原材料である脂肪族炭化水素及び／又は脂環式炭化水素を含む低級炭化水素から芳香族炭化水素を製造する方法に関するものであり、特に製造の際の反応場を複数とし、第１の反応場からの粗生成物から特定の成分を分離した生成物を第２の反応場で反応することにより効率よく芳香族炭化水素を製造する方法に関するものである。
【背景技術】
【０００２】
ベンゼン、トルエン、キシレン（以下、総称して芳香族炭化水素と表記する。）は、多くの場合、石油精製により得られた原料油（例えば、ナフサなど）を、熱分解反応器にて分解し、得られた熱分解生成物から芳香族化合物を蒸留または抽出によって分離精製することで得られる。これら製造法による芳香族炭化水素の製造では、芳香族炭化水素以外の熱分解生成物として、脂肪族および脂環式炭化水素が含まれる。そのため、芳香族炭化水素の製造に伴って、脂肪族および脂環式炭化水素も同時に製造されるため、芳香族炭化水素の生産量は脂肪族および脂環式炭化水素の生産量を見合って調整がなされ、おのずと生産量に限度があるものであった。
【０００３】
また、脂肪族または脂環式炭化水素原料を、中細孔径ゼオライトを主に含んだ触媒と約４００℃〜約８００℃程度の温度で接触させる芳香族化合物の製造方法が提案されている（例えば、特許文献１〜２、非特許文献１〜４）。該製造法は、熱分解による芳香族炭化水素の製造法と比較して、付加価値が低く余剰な炭化水素原料から芳香族炭化水素が製造できるといった利点があるが、副生成物として利用価値の低い軽質なガス成分が生成するため、目的の芳香族が十分に得られないものであった。
【先行技術文献】
【特許文献】
【０００４】
【特許文献１】特許第３７４１４５５号公報
【特許文献２】特許第３２６４４４７号公報
【非特許文献】
【０００５】
【非特許文献１】Ｉｎｄｕｓｔｒｉａｌ  ＆  Ｅｎｇｉｎｅｅｒｉｎｇ  Ｃｈｅｍｉｓｔｒｙ  Ｒｅｓｅａｒｃｈ  第３１巻、９９５頁（１９９２年）
【非特許文献２】Ｉｎｄｕｓｔｒｉａｌ  ＆  Ｅｎｇｉｎｅｅｒｉｎｇ  Ｃｈｅｍｉｓｔｒｙ  Ｒｅｓｅａｒｃｈ  第２６巻、６４７頁（１９８７年）
【非特許文献３】Ａｐｐｌｉｅｄ  Ｃａｔａｌｙｓｉｓ  第７８巻、１５頁（１９９１年）
【非特許文献４】Ｍｉｃｒｏｐｏｒｏｕｓ  ａｎｄ  Ｍｅｓｏｐｏｒｏｕｓ  Ｍａｔｅｒｉａｌｓ  第４７巻、２５３頁（２００１年）
【発明の概要】
【発明が解決しようとする課題】
【０００６】
本発明は、脂肪族炭化水素及び／又は脂環式炭化水素を含む炭化水素原料、特に不飽和炭化水素を多く含む炭化水素原料から芳香族炭化水素を製造する際に、高い芳香族収率を得ることができ、マテリアルバランスに優れる新規な芳香族炭化水素の製造方法を提供するものである。
【課題を解決するための手段】
【０００７】
本発明者は、上記の課題を解決するため鋭意検討を行った結果、製造の際の反応場を複数とし、第１の反応場からの粗生成物から特定の成分を分離した生成物を第２の反応場で特定の金属を有する触媒を用い反応することにより、原材料から高い芳香族収率にて芳香族炭化水素を製造することができることを見出し、本発明を完成するに至った。
【０００８】
即ち、本発明は、ゼオライトを含む触媒の存在下、低級炭化水素から芳香族炭化水素を製造するに際し、低級炭化水素が、不飽和炭化水素含有率５０重量％以上の低級炭化水素であり、少なくとも下記（１）工程〜（３）工程を経てなることを特徴とする芳香族炭化水素の製造方法に関するものである。
（１）工程；アルミノシリケートからなるゼオライトを含む触媒の存在下、芳香族化反応を行う第一の反応工程。
（２）工程：（１）工程の後、反応系から生成した芳香族炭化水素及び副生物であるメタン、水素を除去した低級炭化水素を得る工程。
（３）工程；亜鉛及び／またはガリウムを有するゼオライトを含む触媒の存在下、（２）工程により得られた低級炭化水素の芳香族化反応を行う第二の反応工程。
【０００９】
以下に、本発明について詳細に説明する。
【００１０】
本発明の芳香族炭化水素の製造方法は、低級炭化水素として不飽和炭化水素含有率５０重量％以上の低級炭化水素を少なくとも上記（１）工程〜（３）工程を経てなる製造方法である。その際の（１）工程と（３）工程における反応温度としては、芳香族炭化水素の生成が可能であれば制限はなく、中でも効率的な芳香族炭化水素の生成が可能となることから、温度範囲４００℃以上８００℃以下であることが好ましく、特に４５０℃以上６５０℃以下であることが好ましい。
【００１１】
本発明の芳香族炭化水素の製造方法における原材料である低級炭化水素は不飽和炭化水素含有率５０重量％以上の低級炭化水素である。ここで、低級炭化水素の不飽和炭化水素含有率が５０重量％未満である場合、芳香族炭化水素の生産性に課題を有する製造方法となる。
【００１２】
該低級炭化水素としては、一般的には脂肪族炭化水素及び／又は脂環式炭化水素を含むものであり、脂肪族炭化水素、脂環式炭化水素の範疇に属するものであれば如何なるものであってもよく、飽和炭化水素、不飽和炭化水素、脂環式炭化水素、それらの混合物等を挙げることができ、特に効率的に芳香族化合物を製造できることから、中でも炭素数２〜６のものが好ましく、特に炭素数４〜６のものが好ましい。そして、より具体的には、脂肪族炭化水素及び／又は脂環式炭化水素としては、エタン、エチレン、プロパン、プロピレン、シクロプロパン、ｎ−ブタン、イソブタン、１−ブテン、２−ブテン、イソブテン、ブタジエン、シクロブテン、シクロブタン、メチルシクロプロパン、ｎ−ペンタン、イソペンタン、イソペンテン、１−ペンテン、２−ペンテン、シクロペンタン、シクロペンテン、メチルシクロブタン、メチルシクロブテン、エチルシクロプロパン、ジメチルシクロプロパン、ペンタジエン、ｎ−ヘキサン、メチルペンタン、メチルペンテン、エチルブタン、エチルブテン、ジメチルブタン、ジメチルブテン、１−ヘキセン、２−ヘキセン、３−ヘキセン、ヘキサジエン、シクロヘキサン、シクロヘキセン、メチルシクロペンタン、メチルシクロペンテン、エチルシクロブタン、エチルシクロブテン、ジメチルシクロブタン、ジメチルシクロブテン及びそれらの混合物等を挙げることができる。また、不飽和炭化水素としては、例えば１−ブテン、２−ブテン、イソブテン、ブタジエン、シクロブテン、イソペンテン、１−ペンテン、２−ペンテン、シクロペンテン、メチルシクロブテン、ペンタジエン、メチルペンテン、エチルブテン、ジメチルブテン、１−ヘキセン、２−ヘキセン、３−ヘキセン、ヘキサジエン、シクロヘキセン、メチルシクロペンテン、エチルシクロブテン、ジメチルシクロブテン等が挙げられる。また、低級炭化水素としては、ナフサ等熱分解による石油精製により得られたＣ４留分（主に炭素数４を有する炭化水素化合物からなる留分の総称。）、Ｃ５留分（主に炭素数５を有する炭化水素化合物からなる留分の総称。）、Ｃ６留分（主に炭素数６を有する炭化水素化合物からなる留分の総称。）等を挙げることができる。
【００１３】
本発明の芳香族炭化水素の製造方法における（１）工程は、アルミノシリケートからなるゼオライトを含む触媒の存在下、芳香族化反応を行う第一の反応工程であり、アルミノシリケートからなるゼオライトを含む触媒の存在下、前記低級炭化水素を原材料として用い、芳香族化反応を行い芳香族炭化水素の製造を行う第一の反応工程、つまり第一の反応場に相当するものである。
【００１４】
その際の触媒は、ゼオライトを含んでなるものであり、ゼオライトとしては、ゼオライトと称される範疇のものを含むものであれば特に限定されるものではない。好ましくは、１０員環骨格構造を有するゼオライトであり、具体的には、ＡＥＬ、ＥＵＯ、ＦＥＲ、ＭＷＷ、ＨＥＵ、ＭＥＬ、ＭＦＩ、ＮＥＳ、ＭＲＥ型等を含んでなるものである。より芳香族化合物の反応選択性、生産性に優れるものとなることから、ＭＥＬまたはＭＦＩ型を含んでなるものであり、さらに好ましくは、ＭＦＩ型を含んでなるものである。
【００１５】
この際のゼオライトは、例えば、ＭＦＩ型としては、国際ゼオライト学会で定義される構造コードＭＦＩに属するアルミノシリケート化合物を示すものである。そして、該ゼオライトは、そのＳｉＯ２／Ａｌ２Ｏ３（モル比）は制限されるものではなく、その中でも耐熱性、反応選択性、生産性に優れる製造方法となることから、ＳｉＯ２／Ａｌ２Ｏ３（モル比）が２０以上１０００以下であることが好ましい。また、該ゼオライトとしては、反応選択性、生産性に優れることから、細孔内にテトラプロピルアンモニウムの様な構造指向剤を含まないものであることが好ましい。また、均一メソ細孔を有するゼオライトであることが好ましく、特に（ｉ）ピークの半値幅（ｈｗ）が最大でも２０ｎｍ（ｈｗ≦２０ｎｍ）であり、最大ピークの中心値（μ）が１０ｎｍ以上２０ｎｍ以下（１０ｎｍ≦μ≦２０ｎｍ）である細孔分布曲線を有し、細孔容積（ｐｖ）が少なくとも０．０５ｍｌ／ｇ（０．０５ｍｌ／ｇ≦ｐｖ）である均一メソ細孔を有する、（ｉｉ）回折角を２θとした粉末Ｘ線回折測定において０．１〜３度の範囲にピークを有さない、（ｉｉｉ）平均粒子径（ＰＤ）が最大でも１００ｎｍ（ＰＤ≦１００ｎｍ）である、という各特性を満足するＭＦＩ型ゼオライトであることが好ましい。
【００１６】
また、この際のゼオライトとしては、１次粒子径及び凝集径は制限されるものではない。そして、該ゼオライトを芳香族製造触媒として用いる際の形態としては、制限されるものではなく、例えば合成されたゼオライト粉末をそのまま用いること、圧縮成型を行い特定の形状物として用いること、バインダー等と混合し成形を行い特定の形状物として用いること、等のいずれの形態として用いることも可能である。
【００１７】
また、該触媒に含まれるゼオライトは、プロトン型で用いる他、触媒上でのコーク生成を促進しない範囲において、アルカリ金属などの金属を含有するものを用いることができる。
【００１８】
本発明の芳香族炭化水素の製造方法における（２）工程は、（１）工程の後、反応系から生成した芳香族炭化水素および副生物であるメタン、水素を除去した低級炭化水素を得る工程であり、前記（１）工程である第一の反応場で得られる芳香族炭化水素を含む粗生成物から、少なくとも、ベンゼン、トルエン、エチルベンゼン、キシレン等の芳香族炭化水素と水素、メタンを分離する工程を含み、これらを除去した低級炭化水素を得る工程である。この際の分離には、芳香族炭化水素の溶媒抽出や蒸留分離を用いることが出来る。この際に、芳香族炭化水素、メタン、水素の除去が行われない場合、後の（３）工程における芳香族化効率が劣るものとなり、効率的な芳香族炭化水素の製造が困難となる。
【００１９】
本発明の芳香族炭化水素の製造方法における（３）工程は、亜鉛及び／またはガリウムを有するゼオライトを含む触媒の存在下、（２）工程により得られた低級炭化水素の芳香族化反応を行う第二の反応工程であり、亜鉛及び／またはガリウムを有するゼオライトを含む触媒の存在下、（２）工程により得られた低級炭化水素を原材料として用い、芳香族化反応を行い芳香族炭化水素の製造を行う第二の反応工程、つまり第二の反応場に相当するものである。ここで、亜鉛、ガリウムを有さないゼオライトを触媒として用いた場合、触媒自体の脱水素化能が劣るものとなり、芳香族化効率に劣る製造方法となる。
【００２０】
そして、その際の触媒としては、亜鉛及び／又はガリウムを有するゼオライトを含むものであり、亜鉛及び／またはガリウムの含有量としては、脱水素化能に優れる触媒となることから０．０５〜５ｗｔ％の範囲であることが好ましい。また。亜鉛及び／又はガリウムは、イオン交換、含浸担持、物理混合、蒸着、ゼオライトの骨格置換等の、如何なる導入形態をとってもよい。
【００２１】
本発明の芳香族炭化水素の製造方法においては、特に芳香族化効率に優れ、マテリアルバランスにも優れる製造方法となることから、さらに、（４）工程；（３）工程により得られた反応系を（２）工程に導入する工程、つまり、（３）工程により得られた租生成物を（１）工程により得られた租生成物と共に（２）工程に導入する工程を付加することが好ましい。該（４）工程の付加により、（３）工程を経た租生成物から低級炭化水素を回収し、再度（３）工程での原料として利用することが可能となる。
【００２２】
本発明の芳香族化合物の製造方法における、反応圧力は特に限定されるものではない。そして、各工程における触媒に対する低級炭化水素の供給は、各触媒体積に対し各低級炭化水素ガスの体積の比として特に制限されるものではなく、例えば１ｈ−１〜５００００ｈ−１程度の空間速度を挙げることができる。そして、低級炭化水素を原料ガスとして供給する際には、原料ガスの単一ガス、および原料ガスを窒素等の不活性ガス、水素、一酸化炭素、二酸化炭素から選ばれる単一または混合ガスにより希釈したものとして用いることもできる。
【００２３】
本発明の芳香族炭化水素の製造方法におけるその反応形式として制限はなく、例えば固定床、輸送床、流動床、移動床、多管式反応器のみならず連続流式および間欠流式並びにスイング式反応器、等を用いることができる。
【００２４】
本発明の製造方法により製造される芳香族炭化水素としては、芳香族炭化水素と称される範疇に属するものであれば特に制限はなく、例えばベンゼン、トルエン、キシレン、トリメチルベンゼン、エチルベンゼン、プロピルベンゼン、ブチルベンゼン、ナフタレン、メチルナフタレン等を挙げることができ、特に、ベンゼン、トルエン、キシレンであることが好ましい。
【発明の効果】
【００２５】
本発明は、低級炭化水素原料から芳香族炭化水素を製造する芳香族炭化水素の製造方法において、マテリアルバランスに優れ、高い芳香族収率を得ることができる新規の芳香族炭化水素の製造方法を提供するものであり、工業的にも非常に有用なものである。
【実施例】
【００２６】
以下に、本発明を実施例により具体的に説明する。
【００２７】
〜触媒Ａの調製〜
特開２０１３−２２７２０３公報に記載された方法に準じ、カウンターカチオンとしてプロトンを有するＳｉＯ２／Ａｌ２Ｏ３モル比が４６のアルミノシリケートよりなるＭＦＩ型ゼオライトの製造を行った。得られたゼオライトを４００ｋｇｆ／ｃｍ２で１分間成型した後に粉砕し、約１ｍｍの塊形状とし、触媒Ａを調製した。
【００２８】
〜触媒Ｂ−１の調製〜
特開２０１３−２２７２０３公報に記載された方法に準じ、カウンターカチオンとしてプロトンを有するＳｉＯ２／Ａｌ２Ｏ３モル比が４６のアルミノシリケートよりなるＭＦＩ型ゼオライトの製造を行った。得られたＭＦＩ型ゼオライト１０．８ｇに対し、硝酸ガリウムｎ水和物１．４ｇを水３．７ｇに溶解させた水溶液を加え、１０分間混練したのち、５５０℃で２時間焼成することで２．１重量％のガリウムを含有するＭＦＩ型ゼオライトを得た。得られたガリウム含有ゼオライトを４００ｋｇｆ／ｃｍ２で１分間成型した後に粉砕し、約１ｍｍの塊形状とし、触媒Ｂ−１を調製した。
【００２９】
〜触媒Ｂ−２の調製〜
特開２０１３−２２７２０３公報に記載された方法に準じ、カウンターカチオンとしてプロトンを有するＳｉＯ２／Ａｌ２Ｏ３モル比が４６のアルミノシリケートよりなるＭＦＩ型ゼオライトの製造を行った。得られたＭＦＩ型ゼオライト１０．８ｇに対し、硝酸亜鉛六水和物１．３ｇを水３．７ｇに溶解させた水溶液を加え、１０分間混練したのち、５５０℃で２時間焼成することで２．２重量％の亜鉛を含有するＭＦＩ型ゼオライトを得た。得られた亜鉛含有ゼオライトを４００ｋｇｆ／ｃｍ２で１分間成型した後に粉砕し、約１ｍｍの塊形状とし、触媒Ｂ−２を調製した。
【００３０】
〜芳香族炭化水素製造装置及び芳香族炭化水素の製造条件〜
第一段目の反応器と第二段目の反応器はいずれもステンレス製反応管（内径１６ｍｍ、長さ６００ｍｍ）を用いた固定床気相流通式反応器を用いた。第一段目のステンレス製反応管の中段に触媒Ａを充填した。第二段目のステンレス製反応管の中段には、触媒Ａ，Ｂ−１，Ｂ−２のいずれかを充填した。
【００３１】
粗生成物の分離は、連続流通式の蒸留装置で行い、図1または図２に示すように、第一段目の反応器、第二段目の反応器と接続した。
【００３２】
反応器を接続した後、乾燥空気流通下での加熱前処理を行ったのち、原料をガス状態でフィードし芳香族炭化水素の製造を行った。そして、加熱はセラミック製管状炉を用い、触媒層の温度を制御した。
【００３３】
なお、反応生成物等の分析は、ガスクロマトグラフにて行い、該ガスクロマトグラフとしては、ＴＣＤ検出器を備えたガスクロマトグラフ（島津製作所製、（商品名）ＧＣ−１７００）およびＦＩＤ検出器を備えたガスクロマトグラフ（島津製作所製、（商品名）ＧＣ−２０１５）を用いた。ＴＣＤ検出器を備えたガスクロマトグラフの充填剤は、Ｗａｔｅｒｓ社製ＰｏｒａｐａｋＱ（商品名）またはＧＬサイエンス社製ＭＳ−５Ａ（商品名）、ＦＩＤ検出器を備えたガスクロマトグラフの分離カラムは、キャピラリーカラム（ＧＬサイエンス社製、（商品名）ＴＣ−１）を用いた。
【００３４】
（前処理条件）
触媒温度：６００℃。
流通ガス：空気１００ｍｌ／分。
圧力：０ＭＰａＧ。
【００３５】
（芳香族炭化水素製造条件）
流通ガス：原料炭化水素５０ｍｌ／分。
反応圧力：０ＭＰａＧ。
【００３６】
実施例１
図1に示す反応フローにより芳香族炭化水素の製造を行った。低級炭化水素として１−ブテンを用い、第一段目の反応器に触媒Ａを３ｇ充填し、反応温度を６００℃とした。第一段目の反応器から流出した粗生成物は、蒸留により沸点範囲７８℃以上の芳香族炭化水素成分を含む留分を回収した後、残りの低沸点成分をさらに蒸留して、水素とメタンを除去し低級炭化水素成分とした。そして、触媒Ｂ−１を０．７５ｇ充填した第二段目の反応器に供給した。その際の反応温度は５７５℃として芳香族化反応を行い、第二段目の反応器から得られる粗生成物の回収を行った。原料ガス流通開始３０分後の第一段目の反応器と第二段目の反応器から得られるベンゼン、キシレン、トルエンからなる芳香族炭化水素を合計した収率は６５％であった。
【００３７】
実施例２
第二段目の反応器に、触媒Ｂ−１の代わりに触媒Ｂ−２を充填した以外は、実施例１と同様の操作を行い。芳香族炭化水素の製造を行った。原料ガス流通開始３０分後の第一段目の反応器と第二段目の反応器から得られるベンゼン、キシレン、トルエンからなる芳香族炭化水素を合計した収率は６４％であった。
【００３８】
比較例１
第二段目の反応器に、触媒Ｂ−１の代わりに触媒Ａを充填した以外は、実施例１と同様の操作を行い、芳香族炭化水素の製造を行った。原料ガス流通開始３０分後の芳香族炭化水素の収率は５９％であった。芳香族化効率は劣るものであった。
【００３９】
実施例３
図１に示す反応フローの代わりに、図２に示す反応フロー（第二段目の反応器より得られる租生成物を第一段目の反応器から得られる粗生成物と混合）とした以外は、実施例１と同様の操作を行い芳香族炭化水素の製造を行った。原料ガス流通開始３０分後のベンゼン、キシレン、トルエンからなる芳香族炭化水素の収率は６９％であった。
【００４０】
比較例２
第二段目の反応器に、触媒Ｂ−１の代わりに触媒Ａを充填した以外は、実施例３と同様の操作を行い、芳香族炭化水素の製造を行った。原料ガス流通開始３０分後の芳香族炭化水素の収率は６１％であった。芳香族化効率は劣るものであった。
【００４１】
実施例４
１−ブテンの代わりに、１−ブテン８０ｖｏｌ％とプロパン２０ｖｏｌ％の混合原料とした以外は、実施例３と同様にして芳香族炭化水素の製造を行った。原料ガス流通開始３０分後のベンゼン、キシレン、トルエンからなる芳香族炭化水素の収率は６５％であった。
【００４２】
比較例３
１−ブテンの代わりに、１−ブテン２０ｖｏｌ％とプロパン８０ｖｏｌ％の混合原料とした他は、比較例２と同様にして芳香族炭化水素の製造を行った。原料ガス流通開始３０分後の芳香族炭化水素の収率は５１％であった。芳香族化効率は劣るものであった。
【産業上の利用可能性】
【００４３】
本発明は、マテリアルバランスに優れ、高い芳香族収率を得ることができる新規の芳香族炭化水素の製造方法を提供するものであり、工業的にも非常に有用なものである。
【図面の簡単な説明】
【００４４】
【図１】実施例１、２における反応フロー図
【図２】実施例３における反応フロー図
【図１】
2019077637.tif 000003
【図２】
2019077637.tif 000004